(57)【要約】      （修正有）【課題】ＵＬ９４規格でＶ−２を達成し、且つ着火溶融時の滴下促進性にスチレン系難燃性樹脂組成物およびそれからなる成形体を提供する。【解決手段】（Ａ）スチレン系樹脂１００質量部に対して、（Ｂ）ポリ乳酸を０．２〜５０．０質量部、（Ｃ）臭素化ジフェニルアルカン化合物を４〜１５質量部、（Ｄ）難燃助剤を０．３〜３．０質量部を含有することを特徴とし、ＵＬ９４規格でＶ−２を達成するスチレン系難燃性樹脂組成物を構成とする。【選択図】なし【特許請求の範囲】
【請求項１】
（Ａ）スチレン系樹脂１００質量部に対して、（Ｂ）ポリ乳酸を０．２〜５０．０質量部、（Ｃ）臭素化ジフェニルアルカン化合物を４〜１５質量部、（Ｄ）難燃助剤を０．３〜３．０質量部を含有し、ＵＬ９４規格でＶ−２を達成するスチレン系難燃性樹脂組成物。
【請求項２】
（Ｃ）臭素化ジフェニルアルカン化合物が１,２−ビス（ペンタブロモフェニル）エタンである請求項１に記載のスチレン系難燃性樹脂組成物。
【請求項３】
（Ｄ）難燃助剤が、三酸化アンチモンである請求項１、２に記載のスチレン系難燃性樹脂組成物。
【請求項４】
請求項１〜３のいずれか１項に記載のスチレン系難燃性樹脂組成物を成形して得られることを特徴とする成形体。
【発明の詳細な説明】
【技術分野】
【０００１】
本発明は、ＵＬ９４規格でＶ−２の難燃性を有し、且つ着火溶融時の滴下促進性に優れたスチレン系難燃性樹脂組成物およびそれからなる成形体を提供する。
【背景技術】
【０００２】
スチレン系樹脂はその特性を生かし広範囲な用途に使用されている。中でも難燃性を付与させたスチレン系難燃性樹脂はパーソナルコンピュータ、プリンター、複写機等のＯＡ機器、ＴＶ、オーディオ等の家電製品等を初めとする多岐の分野で使用されている。スチレン系樹脂の難燃化方法としては、ハロゲン系、リン系、金属塩等の難燃剤をスチレン系樹脂に配合することが知られている。一般に、難燃性を高めるためには、材料に配合する難燃剤を増量する方法が取られるが、難燃剤の増量は物性の低下を引き起こすため好ましくない。また、難燃剤の増量は環境への負荷も増大させるため、可能な限り少量の難燃剤を用いて所望の難燃性を達成することが求められている。そこで、現在までに難燃剤低減を目的として種々のスチレン系樹脂組成物の検討が行われてきた。
【０００３】
従来、スチレン系難燃性樹脂では、スチレン系樹脂にブロモ化エポキシ化合物や含ブロモリン酸エステル等のハロゲン系難燃剤および特定の粘度を有するポリオルガノシロキサンを配合することで着火溶融時の滴下促進性を向上させる検討が報告されている（特許文献１、２参照）。しかしながら、ブロモ化エポキシ化合物や含ブロモリン酸エステルは融点または軟化点が２００℃以下と低いため、電子機器やＯＡ機器等の高い耐熱性を要求される部品に使用される場合には好ましくない。
【先行技術文献】
【特許文献】
【０００４】
【特許文献１】特開平９−１４３３３３号公報
【特許文献２】特開平１０−１１００７６号公報
【発明の概要】
【発明が解決しようとする課題】
【０００５】
本発明はこのような現状を鑑み、上記の問題点を解決し、ＵＬ９４規格でＶ−２の難燃性を有し、且つ着火溶融時の滴下促進性に優れたスチレン系難燃性樹脂組成物およびそれからなる成形体を提供することである。
【課題を解決するための手段】
【０００６】
本発明は、（Ａ）スチレン系樹脂、（Ｂ）ポリ乳酸、（Ｃ）臭素化ジフェニルアルカン化合物、（Ｄ）難燃助剤とを配合してなるスチレン系難燃性樹脂組成物であって、上記（Ａ）スチレン系樹脂１００質量部に対して、（Ｂ）ポリ乳酸０．２〜５０．０質量部、（Ｃ）臭素化ジフェニルアルカン化合物４〜１５質量部、（Ｄ）難燃助剤０．３〜３．０質量部であることを特徴とする。
【０００７】
また、本発明は上記スチレン系難燃性樹脂組成物を成形して得られることを特徴とする成形体を提供する。
【発明の効果】
【０００８】
本発明で得られるスチレン系難燃性樹脂組成物は、着火溶融時の滴下促進性に優れるため、ＵＬ９４規格でＶ−２の難燃性を要求されるＯＡ機器や家電部品等での使用が有利になる。
【発明を実施するための形態】
【０００９】
本発明において使用する（Ａ）スチレン系樹脂とは、芳香族ビニル化合物系単量体をラジカル重合して得られるものであり、必要に応じて共役ジエン系ゴム状重合体を加えてゴム変性を行ってもよい。重合方法としては公知の方法、例えば、塊状重合法、塊状・懸濁二段重合法、溶液重合法等により製造することができる。芳香族ビニル化合物系単量体は、スチレン、α−メチルスチレン、ｏ−メチルスチレン、ｍ−メチルスチレン、ｐ−メチルスチレン等の公知のものが使用できるが、好ましくはスチレンである。また、これらの芳香族ビニル化合物系単量体と共重合可能なアクリロニトリル、（メタ）アクリル酸、（メタ）アクリル酸エステル等のスチレン系単量体や無水マレイン酸等以外の単量体も、スチレン系樹脂組成物の性能を損なわない程度ものであれば良い。さらに本発明ではジビニルベンゼン等の架橋剤をスチレン系単量体に対し添加して重合したものであっても差し支えない。
【００１０】
本発明の（Ａ）スチレン系樹脂のゴム変性に用いる共役ジエン系ゴム状重合体としては、ポリブタジエン、スチレン−ブタジエンのランダムまたはブロック共重合体、ポリイソプレン、ポリクロロプレン、スチレン−イソプレンのランダム、ブロック又はグラフト共重合体、エチレン−プロピレンゴム、エチレン−プロピレン−ジエンゴムなどが挙げられるが、特にポリブタジエン、スチレン−ブタジエンのランダム、ブロック又はグラフト共重合体が好ましい。また、これらは一部水素添加されていても差し支えない。
【００１１】
このような（Ａ）スチレン系樹脂の例として、ポリスチレン（ＧＰＰＳ）、耐衝撃性ポリスチレン（ＨＩＰＳ）、ＡＢＳ樹脂（アクリロニトリル−ブタジエン−スチレン共重合体）、ＡＳ樹脂（アクリロニトリル−スチレン共重合体）、ＭＳ樹脂（メチルメタクリレート−スチレン共重合体）、ＡＡＳ樹脂（アクリロニトリル−アクリルゴム−スチレン共重合体）、ＡＥＳ樹脂（アクリロニトリル−エチレンプロピレン−スチレン共重合体）、ＭＢＳ樹脂（メチルメタクリレート−ブタジエン−スチレン共重合体）等が挙げられる。
【００１２】
本発明で使用する（Ｂ）ポリ乳酸には、ポリ（Ｌ−乳酸）、ポリ（Ｄ−乳酸）およびこれらの共重合体または混合物が用いられる。二酸化炭素排出量削減という観点から、植物由来原料が好ましい。
【００１３】
また、ポリ（Ｌ−乳酸）を主体とする（Ｂ）ポリ乳酸の場合、Ｄ−乳酸成分の比率によってその耐熱性が異なる。本発明においては、成形体の耐熱性を考慮すると、Ｄ−乳酸成分の割合を約５．０モル％未満とすることが好ましい。
【００１４】
（Ｂ）ポリ乳酸の分子量は、重量平均分子量（Ｍｗ）が５万〜３０万であることが好ましく、更に好ましくは８万〜２５万、特に好ましくは１０〜２０万の範囲である。重量平均分子量（Ｍｗ）が５万未満だと成形体の機械的特性や耐熱性に劣り、３０万を超えると成形性が低下するため好ましくない。
【００１５】
本発明においては、（Ａ）スチレン系樹脂を１００質量部とした時に、（Ｂ）ポリ乳酸が０．２〜５０質量部である。（Ｂ）ポリ乳酸が０．２質量部未満では十分な滴下促進性を発現せず、また、５０質量部を超えると組成物中の難燃剤成分の割合低下により難燃性が悪化するため、好ましくない。より好ましくは０．２〜２０質量部、特に好ましくは０．５〜１０質量部である。
【００１６】
本発明で使用する（Ｃ）臭素化ジフェニルアルカン化合物は、下記一般式（１）で表される化合物である。
【００１７】
【化１】
2014118523.tif 000002
（ここで、ＲはＣｎＨ２ｎ（ｎは１〜１０の整数）の構造のアルキレン基、Ｘ１およびＸ２はそれぞれ独立に整数１〜５の臭素原子でありＸ１＋Ｘ２≧２を表す。）
【００１８】
（Ｃ）臭素化ジフェニルアルカン化合物として、ジフェニルメタン、１，２−ジフェニルエタン、１，３−ジフェニルプロパン、１，６−ジフェニルヘキサン等のジブロモ置換体、トリブロモ置換体、テトラブロモ置換体、ペンタブロモ置換体、ヘキサブロモ置換体、ヘプタブロモ置換体、オクタブロモ置換体、ノナブロモ置換体、デカブロモ置換体が挙げられる。好ましくは、ジフェニルアルカンのオクタブロモ置換体、ノナブロモ置換体、デカブロモ置換体であり、特に好ましくはデカブロモジフェニルエタンである。
【００１９】
本発明においては、（Ａ）スチレン系樹脂を１００質量部とした時に、（Ｃ）臭素化ジフェニルアルカン化合物の配合量は、４〜１５質量部である。（Ｃ）臭素化ジフェニルアルカン化合物が４質量部より少ないと、組成物の難燃性が悪化する。また、１５質量部を超えると、着火溶融時に組成物が滴下しなくなるため滴下促進性は発現しない。好ましくは４〜１２質量部、特に好ましくは６〜１０質量部である。
【００２０】
（Ｄ）難燃助剤は、例えば酸化アンチモンとして三酸化アンチモン、四酸化アンチモン、五酸化アンチモン、アンチモン酸ソーダ等、ホウ素系化合物としてホウ酸亜鉛、メタホウ酸バリウム、無水ホウ酸亜鉛、無水ホウ酸等、スズ系化合物として酸化第二スズ、スズ酸亜鉛、ヒドロキシスズ酸亜鉛等、モリブデン系化合物として酸化モリブデン、モリブデン酸アンモニウム等、ジルコニウム系化合物として酸化ジルコニウム、水酸化ジルコニウム等、また亜鉛系化合物として硫化亜鉛等が挙げられる。なかでも三酸化アンチモンを使用することが特に好ましい。
【００２１】
（Ｄ）難燃助剤の添加量は、（Ａ）スチレン系樹脂１００質量部に対して０．３〜３．０質量部、好ましくは０．３〜２．０質量部、特に好ましくは０．５〜２．０質量部が好適である。（Ｄ）難燃助剤の添加量が、（Ａ）ゴム変性スチレン系樹脂に対して０．３質量部未満だと難燃性に劣り、３．０質量部を超えると燃焼時のグローイング挙動を高めるので好ましくない。
【００２２】
また、本発明のスチレン系難燃性樹脂組成物には、本発明の要旨を超えない範囲で各種添加物、例えば染顔料、着色防止剤、滑剤、酸化防止剤、老化防止剤、光安定剤、帯電防止剤、充填剤、相溶化剤等の公知の添加剤、酸化チタンやカーボンブラックなどの着色剤、エラストマー成分（ＳＢＳや水添ＳＢＳ）などの改質剤を添加できる。これらの添加方法は特に限定される訳では無く、公知の方法、例えば、使用する（Ａ）スチレン系樹脂の重合開始前、重合途中の反応液に対して、または重合終了後、及び（Ｂ）ポリ乳酸、（Ｃ）臭素化ジフェニルアルカン化合物、（Ｄ）難燃助剤を配合する際、更には、押出機や成形機においても添加することができる。
【００２３】
本発明のスチレン系難燃性樹脂組成物の混合方法は、公知の混合技術を適用することが出来る。例えばミキサー型混合機、Ｖ型他ブレンダー、及びタンブラー型混合機等の混合装置であらかじめ予備混合しておいた混合物を、更に溶融混練することで均一なスチレン系難燃性樹脂組成物とすることが出来る。溶融混練にも特に制限はなく公知の溶融技術を適用出来る。好適な溶融混練装置として、バンバリー型ミキサー、ニーダー、ロール、単軸押出機、特殊単軸押出機、及び二軸押出機等がある。更に押出機等の溶融混練装置の途中から難燃化剤等の添加剤を別途に添加する方法がある。
【００２４】
本発明のスチレン系難燃性樹脂組成物から成形品を得る成形法には特に制限は無いが、好ましいのは射出成形であり、特にトナーカートリッジ容器等の射出成形が好適である。
【実施例】
【００２５】
以下に本発明を実施例及び比較例によって詳しく説明するが、本発明はこれらに限定されるものではない。
【００２６】
実施例及び比較例では（Ａ）スチレン系樹脂としてゴム変性ポリスチレン樹脂（ＨＩＰＳ）を使用した。ゴム変性ポリスチレン樹脂は、ゴム状重合体にシス１、４結合を９０モル％以上の比率で含有するハイシスポリブタジエンゴムを使用し、マトリックス部分の還元粘度０．７７ｄｌ／ｇ、ゴム状重合体のゲル含有量２７．１質量％、ゴム状重合体含有量９．２質量％、及び体積平均粒子径２．７６μｍであるゴム変性ポリスチレン樹脂を使用した。ここで言う還元粘度、ゴム状重合体のゲル含有量の質量％、ゴム状重合体含有量、ゴム状重合体の体積平均粒子径は以下の方法で測定した。
【００２７】
還元粘度（ηsp／Ｃ）の測定：ゴム変性ポリスチレン樹脂１ｇにメチルエチルケトン１５ｍｌとアセトン１５ｍｌの混合溶媒を加え、２５℃で２時間振とう溶解した後、遠心分離で不溶分を沈降させ、デカンテーションにより上澄み液を取り出し、５００ｍｌのメタノールを加えて樹脂分を析出させ、不溶分を濾過乾燥する。同操作で得られた樹脂分をトルエンに溶解してポリマー濃度０．４％（質量／体積）の試料溶液を作成した。この試料溶液、及び純トルエンを３０℃の恒温でウベローデ型粘度計により溶液流下秒数を測定して、下式にて算出した。
ηsp／Ｃ＝（ｔ1／ｔ0−１）／Ｃ
ｔ0：純トルエン流下秒数
ｔ１：試料溶液流下秒数
Ｃ ：ポリマー濃度
【００２８】
ゲル含有量の測定：ゴム変性ポリスチレン樹脂をトルエンに２．５％（質量／体積）の割合で加え、２５℃で２時間振とう溶解した後、遠心分離（回転数１００００〜１４０００ｒｐｍ、分離時間３０分）で不溶分（ゲル分）を沈降させ、デカンテーションにより上澄み液を除去してゲルを得た。次に、この膨潤ゲルを１００℃で２時間予備乾燥した後、１２０℃の真空乾燥機で１時間乾燥した。デシケータで常温まで冷却し精秤し下式にて算出した。
ゲル分率（％）＝[（ｂ−ａ）／Ｓ]×１００
ａ：遠心沈降管質量
ｂ：乾燥ゲル＋遠心沈降管質量
Ｓ：試料樹脂質量
【００２９】
ゴム状重合体含有量の測定：ゴム変性ポリスチレン樹脂をクロロホルムに溶解させ、一定量の一塩化ヨウ素／四塩化炭素溶液を加え暗所に約１時間放置後、１５質量％のヨウ化カリウム溶液と純水５０ｍｌを加え、過剰の一塩化ヨウ素を０．１Ｎチオ硫酸ナトリウム／エタノール水溶液で滴定し、付加した一塩化ヨウ素量から算出した。
【００３０】
ゴム状重合体の体積平均粒子径の測定：ゴム変性ポリスチレン樹脂をジメチルホルムアミドに完全に溶解させ、レーザー回析方式粒度分布装置にて測定した。
測定装置：コールター製レーザー回析方式粒子アナライザーＬＳ−２３０型
【００３１】
（Ｂ）ポリ乳酸には、海正生物材料社製の商品名ＲＥＶＯＤＡ１１０を用いた。
【００３２】
（Ｃ）臭素化ジフェニルアルカン化合物には、（Ｃ−１）デカブロモジフェニルエタンであるアルベマール社製の商品名ＳＡＹＴＥＸ  ８０１０（融点：３５０℃）を使用した。
【００３３】
（Ｄ）難燃助剤には、三酸化アンチモンである鈴裕化学社製の商品名ＡＴ−３ＣＮを用いた。
【００３４】
比較例として（Ｃ）臭素化ジフェニルアルカン化合物の代わりに、臭素化フタルイミド化合物として（Ｃ−２）エチレンビステトラブロモフタルイミドであるアルベマール社製の商品名ＳＡＹＴＥＸ  ＢＴ−９３（融点：４５６℃）を用いた。
【００３５】
比較例として（Ｃ）臭素化ジフェニルアルカン化合物の代わりに、臭素化トリアジン化合物として（Ｃ−３）２，４，６−トリス（２，４，６−トリブロモフェノキシ）−１，３，５−トリアジンである第一工業製薬社製の商品名ピロガード  ＳＲ２４５（融点：２３２℃）を用いた。
【００３６】
次に、本発明のスチレン系難燃性樹脂組成物の混合方法を述べる。（Ａ）ゴム変性スチレン系樹脂、（Ｂ）ポリ乳酸、（Ｃ）臭素化ジフェニルアルカン化合物、（Ｄ）難燃助剤を表に示す量にて配合し、これら全成分をヘンシェルミキサー（三井三池化工社製、ＦＭ２０Ｂ）にて予備混合し、二軸押出機（東芝機械社製、ＴＥＭ２６ＳＳ）に供給してストランドとし、水冷してからペレタイザーへ導きペレット化した。この際、シリンダー温度２３０℃、供給量３０ｋｇ／時間とした。なお、比較例７および比較例８について、（Ｃ）臭素化ジフェニルアルカン化合物の代わりに（Ｃ−２）エチレンビステトラブロモフタルイミドまたは（Ｃ−３）２，４，６−トリス（２，４，６−トリブロモフェノキシ）−１，３，５−トリアジンを配合した以外は他の実施例と同様の操作を行った。
【００３７】
実施例及び比較例に示した各種測定は以下の方法により実施した。
【００３８】
燃焼試験用の試験片は、射出成形機（東芝社製、ＩＳ８０ＥＰ）にてシリンダー温度１９０℃で成形した。
【００３９】
難燃性は、米国アンダーライターズ・ラボラトリーズ社（ＵＬ）のサブジェクト９４号の垂直燃焼試験方法に準拠し、試験片厚さ１．５ｍｍで評価した。なお、表中のＮＧとは、Ｖ−２、Ｖ−１及びＶ−０のいずれをも満足させないものを示す。
【００４０】
着火溶融時の滴下促進性は、ＵＬのサブジェクト９４号の垂直燃焼試験において、試験片１ｇが滴下するまでに必要な時間（燃焼時間を溶融滴下した試験片の重量で除した値）で評価した。なお、溶融滴下物が無い場合は測定不可とした。本発明では、スチレン系難燃性樹脂組成物の上記滴下時間が、２２．０秒／ｇ以下の場合を合格とした。
【００４１】
下記表１〜２に結果を示した。
【００４２】
【表１】
2014118523.tif 000003
【００４３】
【表２】
2014118523.tif 000004
【００４４】
表１の実施例より、本発明のＵＬ９４規格でＶ−２を達成するスチレン系難燃性樹脂組成物は、難燃性および着火溶融時の滴下促進性に優れていることがわかる。
【００４５】
しかし本発明の規定を満足しない表２の比較例で得られたスチレン系樹脂組成物では、ＵＬ９４規格でＶ−２が達成できない又は着火溶融時の滴下促進性が発現しないことがわかる。
【００４６】
（Ｂ）ポリ乳酸の添加量が規定量より少ないと、滴下促進性が発現しないため難燃性がＶ−２にも達せず、難燃剤を削減できないので好ましくない（比較例１）。（Ｂ）ポリ乳酸を規定量より多く添加すると難燃性がＶ−２にも達しないので好ましくない（比較例２）。（Ｃ）臭素化ジフェニルアルカン化合物を添加しても、その添加量が規定量より少ないと難燃性がＶ−２にも達せず（比較例３）、逆にまた（Ｃ）臭素化ジフェニルアルカン化合物が規定量より多いと、Ｖ−０を達成するため滴下促進性は発現しない（比較例４）。（Ｄ）難燃助剤を添加しても、その添加量が規定量より少ないと難燃性がＶ−２にも達せず（比較例５）、逆に（Ｄ）難燃助剤を規定量より多く添加してすると燃焼時にグローイング挙動を示すため難燃性がＶ−２に達しない（比較例６）。（Ｃ）臭素化ジフェニルアルカン化合物の代わりに臭素化フタルイミド化合物を配合すると、Ｖ−２は達成するが滴下促進性は向上しない（比較例７、８）、また（Ｃ）臭素化ジフェニルアルカン化合物の代わりに臭素化トリアジン化合物を配合しても、Ｖ−２は達成するが滴下促進性は向上しない（比較例９、１０）。
【産業上の利用可能性】
【００４７】
本発明のＵＬ９４規格でＶ−２を達成するスチレン系難燃性樹脂組成物は、着火溶融時の滴下促進性に優れるため、難燃剤の低減が可能であり、低環境負荷で経済的にも有利であるため、ＯＡ機器や家電部品等での使用が有利になる。